СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILES

Изобретение относится к составам сырьевых смесей, которые могут быть использованы для изготовления облицовочной плитки.
Известна сырьевая смесь, содержащая, мас.%: глинистое сырье (лесс 72,0-74,0; бентонит 22,0-24,0) и стеклобой 2,0-6,0 [1].
Задачей изобретения является снижение температуры обжига плитки, полученной из сырьевой смеси.
Технический результат достигается тем, что сырьевая смесь для изготовления облицовочной плитки, содержащая глинистое сырье и стеклобой, дополнительно включает криолит при следующем соотношении компонентов, мас.%: глинистое сырье 4,0-6,0; стеклобой 84,0-90,0; криолит 6,0-10,0.
2
2
3
2
3
2
2
2
3
3
2
3
3
В качестве глинистого сырья в составе сырьевой смеси могут быть использованы лессы, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3. Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
Для приготовления сырьевой смеси может быть использован бой любого силикатного стекла с содержанием диоксида кремния не менее 50% по массе, например, следующих видов.
2
2
3
2
3
2
2
Стекло тарное характеризуется следующим химическим составом, мас.%: SiO 73,0; AlO+FeO 3,0-3,5; CaO+MgO 10,0; KO+NaO 14,5.
2
2
3
2
3
2
2
Стекло листовое характеризуется следующим химическим составом, мас.%: SiO 71,7-72,4; AlO+FeO 2,0-2,4; CaO 6,4-6,8; MgO 3,9-4,3; KO+NaO 14,5-14,9.
2
2
3
2
3
Стекло архитектурно-строительное характеризуется следующим химическим составом, мас.%: SiO 72,5-74,5; AlO 0,8-1,0; CaO 6,0-6,3; MgO 3,3-3,4; NaO 15,4-16,0; SO 0,4-0,5.
В таблице приведены составы сырьевой смеси для изготовления облицовочной плитки.
Таблица
Состав
Компоненты
№
Глинистое сырье
Стеклобой
Криолит
1
4,0
90,0
6,0
2
5,0
87,0
8,0
3
6,0
84,0
10,0
Компоненты дозируют в требуемых количествах. Лесс, бентонит, трепел измельчают до размера кусков 10-20 мм, сушат при температуре 60-70°С до влажности 1-8% и размалывают сухим способом до порошкообразного состояния. Стеклобой измельчают до получения частиц размером не более 1 мм. Компоненты смешивают и готовят сырьевую смесь с влажностью 8-13%. Из полученной массы прессуют облицовочную плитку требуемых размеров и обжигают ее в интервале температур 720-900°С.
Источники информации
1. SU 1564145, С04В 33/00, 1990.